(57)【特許請求の範囲】
【請求項１】
ＣＡＤ／ＣＡＭによる加工処理をして歯科補綴物を形成するための加工用ブロックを製造する方法において、大平長石３５％及びネフェリンサイアナイト６５％を主原料とする陶磁器用材料にカルシア０．２〜２％及びイットリア０．５〜５％を添加したものをフリット処理して粉砕した後、バインダーを混合、成形焼結する歯科補綴物加工用ブロックの製造方法。
【請求項２】
前記バインダー混合後に、蛍光物質又は着色材を添加する請求項１に記載の歯科補綴物加工用ブロックの製造方法。
【発明の詳細な説明】
【技術分野】
【０００１】
本発明は歯科補綴物加工用ブロックの製造方法に関するものである。
【０００２】
現在のＣＡＤ／ＣＡＭ装置に代表される自動計測及び自動加工手段を用いることにより、精密な歯科や医師の補綴物、その他の歯科材、医科材、各種模倣材、被計測物に同一、類似あるいは対応したものに加工する被加工物の一例として、セラミックスブロックについて述べる。一般に、このセラミックスブロックは、粘土鉱物、長石、石英を原料としこれのいずれかあるいは２種以上混合した材料の内一種類から一個体を作成する。
しかし、上記原料の組み合わせだけのセラミックスでは曲げ強度に限界があり、その加工物も使用環境によっては容易に破折してしまう。
また、曲げ強度の高い別の材料(例 : アルミナ)を用いた場合、高強度のため切削加工が困難になるなどのデメリットが生じる。加えて、破折しない程度の強度まで上げることは可能だが、色あいや失透性などの見た目によって利用範囲が狭まれてしまう。
例えば、長石を原料として作成した歯科医療用のセラミックスでは、天然歯より曲げ強度が低く、加工後に臨床で用いた際に破折することがある。また、ＣＡＤ／ＣＡＭ装置に代表される自動計測及び自動加工手段を用いて曲げ強度の高いアルミナブロックを加工しようとすると、切削工具の消耗が激しく、時には破損する場合もある。
【特許文献１】特開２００４−５０７３１６号公報
【特許文献２】特開２００３−４７６２２号公報
【発明の開示】
【発明が解決しようとする課題】
【０００３】
本発明では、コンピューター制御による自動計測及びこの計測情報に基づく自動加工を行う装置、ＣＡＤ／ＣＡＭ装置に代表される自動計測及び自動加工手段を用いて加工可能で、審美性のある、曲げ強度の高いセラミックスあるいは陶材を得ることを課題とする。
【課題を解決するための手段】
【０００４】
即ち本発明は、ネフェリンサイアナイトと大平長石からなる陶磁器用材料にカルシアとイットリアを添加することで曲げ強度を上昇させたセラミックスを提案することにより、容易に加工でき、審美性が有り、曲げ強度の高い歯科補綴物を実現する。
【０００５】
本発明では、ネフェリンサイアナイトと大平長石からなる陶磁器用材料にカルシアとイットリアを所要量入れることで強度が改善し、上記材料特有の審美性と加工の容易性を持った、曲げ強度の高いセラミックス加工物を作ることができる。
一般にセラミックスブロックは、非加熱あるいは少なくとも１回以上加熱処理された材料を成型し焼成させてなる。このいかなる材料の前処理においても、材料にカルシアとイットリアを所要量(好ましくはカルシア0.05%〜1%、イットリア0.15%〜1%)添加することで、加工物の曲げ強度を上昇させることが可能である。
上記のカルシア・イットリアの比や量の範囲以外をセラミックスの材料に添加すると、強度を上昇させる結晶が生えず、高強度は望めない。また、上記以上の割合で添加すると、透明性や切削性などのセラミックスの性質を損なう。
一般的にカルシアはセラミックスに添加することで融点を下げ、イットリアは融点を上げ、添加するカルシアとイットリアのバランスで融点が変わる。焼成温度によりセラミックスの強度は変化するため、添加量によって最適な焼成温度がある。
例えば、非加熱の粘土鉱物と長石を混合した材料にカルシアとイットリアを添加することで、そのセラミックスと加工物の曲げ強度が上昇する。この場合、審美性に関与する透明性を有する粘土鉱物と長石の混合比率での材料にカルシアとイットリアを添加しても、加工物は失透することはない。さらに、材料に色粉を添加しセラミックスを加工した場合、カルシア・イットリア添加による曲げ強度の上昇に影響はない。この曲げ強度の上昇は、カルシアとイットリアを両方添加することで効果が有り、カルシアのみ及びイットリアのみでは望ましい効果は得られない。
また、上記粘土鉱物と長石を混合した材料にカルシアとイットリアを添加し、オーバーメルトするフリット処理を行うと、その材料を粉砕した材料粉から作製したセラミックスは、フリット処理とカルシア・イットリア添加の相乗効果で曲げ強度が上昇する。この場合、上記の非加熱材料と同様に失透することはなく、また、フリット処理後に色粉を添加してもカルシア・イットリア添加による曲げ強度の上昇に影響は無い。
【０００６】
また、このフリット処理の仕方は、
１．（ 所要量のカルシア・イットリアを添加してフリット処理して作製）、
２．（ 所要量以上のカルシア・イットリアを添加してフリット処理し、無添加のフリット処理材料と混合し作製 ）、
３．（ 所要量以上のカルシアとイットリアを別々に添加した材料を別々にフリット処理し、無添加のフリット処理と混合し作製 ）、いずれもカルシア・イットリア添加の効果で曲げ強度が上昇する。（フリット処理とは、材料をオーバーメルトする温度で焼成することで、不純物の除去等の効果がある。）
【発明の効果】
【０００７】
以上詳述のごとく本発明は、ネフェリンサイアナイトと大平長石からなる陶磁器用材料とした、ＣＡＤ／ＣＡＭを用いた歯科用加工装置を用いて研削などの加工を施して歯科用の補綴物を得るためのブロックは、材料にカルシアとイットリアを所要量添加することにより、上記加工装置を用いて加工可能で、審美性も有した上で、曲げ強度の高い歯科用の補綴物を得ることができる等の効果を有する。
【０００８】
本発明は、ネフェリンサイアナイトと大平長石からなる陶磁器用材料にカルシアとイットリアを所要量添加することで、これを用いて作製されるセラミックスを、加工が容易で審美性も高いまま、曲げ強度を上げることができる。
また、天然歯は透明性も有り、複雑な形状をし、かつ高強度を有する。本発明における曲げ強度の高いセラミックスは、天然歯に近い審美性を持ち、口腔内でも破折しない補綴物を容易に作製できる。
本発明におけるセラミックスの加工は、セラミックスブロックを研削、切削の内、何れか一方、又は両方を順番に又は一度に行ってもよい。
【０００９】
以下に実施例を示し、本発明に関して具体的に説明する。
この実施例で使用した材料の組成は、ネフェリンサイアナイト６５％、大平長石３５％、とした。  
この材料の添加物混合や加工後に、バインダー(ポリビニルアルコール1.5%)を混合してできた粉末を、成形、焼成、加工した。このサンプルを（株）島津製作所製オートグラフを用いて、ヘッドスピード0.5mm/minで3点曲げ強度試験を行い、曲げ強度を計測した。
【実施例】
【００１０】
実施例１
無添加サンプルとカルシア・イットリア添加サンプルの比較
主原料にバインダーを混合し、成型、焼成、加工したサンプル１．、主原料にカルシア2%、イットリア5%を添加し充分に攪拌した原料にバインダーを混合し、成型、焼成、加工したサンプル２．を作製した。3点曲げ試験の結果、サンプル１．は103MPa、サンプル２．は109MPaだった。この比較より、カルシアとイットリアを添加したことで曲げ強度が上昇したことが分かる。
サンプル２．を、歯科補綴物計測加工装置（ＣＡＤＩＭ（登録商標）アドバンス社製）で研削、切削等の加工処理をしたところ、特に問題なく加工が出来た。
【００１１】
実施例２ 
フリット処理を行った、無添加サンプルとカルシア・イットリア添加サンプルの比較主原料を1300℃でオーバーメルト(以下フリット処理)して不純物を取り除いた後に粉砕し、バインダーを混合し、成型、焼成、加工したサンプル３．、主原料にカルシア2%、イットリア5%を添加し充分に攪拌した原料を1300℃でフリット処理して不純物を取り除いた後に粉砕し、バインダーを混合し、成型、焼成、加工したサンプル４．を作製した。3点曲げ試験の結果、サンプル３．は121MPa、サンプル４．は127MPaだった。この比較より、材料をフリット処理した場合でも、曲げ強度におけるカルシアとイットリアを添加による優位性が見られる。曲げ強度が上昇したことが分かる。
サンプル４．を歯科補綴物計測加工装置（ＣＡＤＩＭ（登録商標）アドバンス社製）で研削、切削等の加工処理をしたところ、特に問題なく加工が出来た。
【００１２】
実施例３
カルシア・イットリア添加、フリット処理、着色したサンプル主原料にカルシア0.2%、イットリア0.5%を添加し充分に攪拌した原料を1300℃でフリット処理して不純物を取り除いた後に粉砕し、バインダーを混合し、人口歯シェードA3相当の色粉を添加し、成型、焼成、加工したサンプル５．を作製した。3点曲げ試験の結果、サンプル５．は127MPaだった。また色粉の添加により、A3相当のシェードに着色できた。これより、カルシアとイットリアを添加しても、高強度を保ったままで天然歯同様の着色が可能であった。
また、フリット処理を行わずにカルシア・イットリア添加の材料でも上記同様の着色が可能であった。
【００１３】
実施例４ 
カルシア・イットリア添加、フリット処理、蛍光付与したサンプル主原料にカルシア0.2%、イットリア0.5%を添加し充分に攪拌した原料を1300℃でフリット処理して不純物を取り除いた後に粉砕し、バインダーを混合し、天然歯相当の蛍光物質を添加し、成型、焼成、加工したサンプル６．を作製した。3点曲げ試験の結果、サンプル６．は139MPaだった。また蛍光物質の添加により、紫外光下での蛍光発光が見られた。これより、カルシアとイットリアを添加しても、高強度を保ったままで天然歯同様の透明性
と蛍光性の付与が可能であった。
【００１４】
実施例５
カルシア・イットリア添加、フリット処理、着色、蛍光付与したサンプル
主原料にカルシア0.4%、イットリア0.6%を添加し充分に攪拌した原料を1300℃でフリット処理して不純物を取り除いた後に粉砕し、バインダーを混合し、人口歯シェードA3相当の色粉と天然歯相当の蛍光物質を添加し、成型、焼成、加工したサンプル７．を作製した。
3点曲げ試験の結果、サンプル７．は137MPaだった。また上記実施例３のサンプル５．及び実施例４のサンプル６．同様の着色と蛍光性が有った。これより、カルシアとイットリアを添加しても、高強度を保ったままで天然歯同様の着色、透明性及び蛍光性の付与が可能であった。
【００１５】
オーバーメルトを行う場合の温度や、セラミックの成型体を焼成する温度が変わることで、作製した加工物の強度等の物性が変化することもある。成型体の焼成温度は、元の形が残る範囲で最高温度が好ましい。
上記例で作製したセラミックの加工物は、口腔内での実験症例でも破折することなく、また審美性においても天然歯同様の色あいや透明性を有し、使用可能であった。
【産業上の利用可能性】
【００１６】
本発明は、コンピューター制御による自動計測及びこの計測情報に基づく自動加工を行う装置にて加工されるものに関し、使用中の破折を防ぐために、曲げ強度を上昇させた被加工物を提案できる。